(57)【要約】【課題】  歯付ベルトの歯部を被覆している歯布の摩耗状態を容易に視認することができるようにし、歯付ベルトの寿命を容易に判別することができる歯付ベルトを提供することを目的とする。【解決手段】  歯付ベルト１は、長手方向に複数の心線２が埋設されたゴム層３からなるベルト本体４と、該ベルト本体の少なくとも一方の表面に形成されている複数の歯部５と、該歯部の表面を被覆する歯布６とで構成される。このゴム層３が黒色系以外の顔料により着色され、歯布６が黒色系以外で、且つゴム層と異なる色に着色されている。歯布が摩耗すると歯布と異なった色のゴム層が露出するので、歯付ベルトの寿命を容易に判別することができる。【選択図】  図１
2005036914.tif 000002
【特許請求の範囲】
【請求項１】
長手方向に複数の心線が埋設されたゴム層からなるベルト本体と、該ベルト本体の少なくとも一方の表面に形成されている複数の歯部と、該歯部の表面を被覆する歯布とで構成された寿命が判別可能な歯付ベルトであって、
前記ゴム層が黒色系以外の顔料により着色され、
前記歯布が黒色系以外で、且つ前記ゴム層と異なる色に着色されていることを特徴とする寿命が判別可能な歯付ベルト。
【発明の詳細な説明】
【技術分野】
【０００１】
本発明は、寿命が判別可能な歯付ベルトに関し、特に、歯付ベルトを構成するゴム層と歯布とが黒色系以外の色で着色され、そのゴム層と歯布とが異なる色に着色されていることにより、歯布の摩耗を視認できる寿命が判別可能な歯付ベルトに関する。
【背景技術】
【０００２】
歯付ベルトは、駆動側歯付プーリと従動側歯付プーリとの間に掛け渡されて、一般産業機器やＯＡ機器の動力伝達ベルト、自動車内燃機関のタイミングベルト、自転車の駆動ベルト等として用いられる。通常、歯付ベルトは、長手方向に複数の心線が埋設されたカーボンブラックを含有する黒色ゴム層からなるベルト本体と、該ベルト本体の表面に形成されている複数の歯部と、該歯部の表面を被覆する歯布とで構成される。そして、歯付ベルトは、歯布が摩耗すると歯欠けが生じて寿命がくるものである。
【０００３】
歯付ベルトのベルト本体と歯布とを異なる色に着色した歯付ベルトは、特許第２９４２４５９号公報（特許文献１）、実開昭５５−１５７１４３号公報（特許文献２）に開示されているように公知である。
【０００４】
特許文献１に開示されている歯付ベルトは、ベルト本体の歯部が、黒色系以外の無機顔料を含有するＲＦＬ（レゾルシンーホルマリンーラテックス）組成物の溶液に浸漬して含浸処理された歯布で被覆されたものである。上記無機顔料としては、白色系、灰色系、赤色系、褐色系、黄色系、緑色系及び青色系のものが使用される。この歯付ベルトは、仮に歯布が摩耗して摩耗粉が発生しても、歯布を黒色以外の色に着色したことにより摩耗粉を目立たないようにしたものである。
【０００５】
特許文献２に開示されている歯付ベルトは、ベルト本体の歯部の噛合接触面側を色の異なる多層の帆布で形成した多層構造として、ベルトの摩耗、亀裂状態等を露出した歯布の色が変わったことを視認することにより判別するようにしたものである。
【特許文献１】特許第２９４２４５９号公報
【特許文献２】実開昭５５−１５７１４３号公報
【発明の開示】
【発明が解決しようとする課題】
【０００６】
特許文献１に開示されている歯付ベルトは、歯布の色を黒色系以外のものとしても、ベルト本体のゴム層がカーボンブラックを含有する黒色であるため、色違いの歯布が摩耗すると摩耗したゴム層の黒い汚れにより歯布の摩耗状態を識別することが難しく、歯付ベルトの寿命を判別することが困難である、という問題があった。また、特許文献２に開示されている歯付ベルトは、歯付ベルトの寿命を判別することが困難であると共に、歯布が色違いの布帛からなる多層構造であるため、構造が複雑になると共に、歯布にしわが発生しやすく耐摩耗性が劣る、という問題があった。
【０００７】
そこで、本発明は、前述したような従来技術の問題点を解決し、歯付ベルトの歯布の摩耗状態を容易に視認することができ、その結果、歯付ベルトに寿命がきていることを容易に判別することができる寿命が判別可能な歯付ベルトを提供することを目的とする。
【課題を解決するための手段】
【０００８】
本発明は、長手方向に複数の心線が埋設されたゴム層からなるベルト本体と、該ベルト本体の少なくとも一方の表面に形成されている複数の歯部と、該歯部の表面を被覆する歯布とで構成された寿命が判別可能な歯付ベルトであって、前記ゴム層が黒色系以外の顔料により着色され、前記歯布が黒色系以外で、且つ前記ゴム層と異なる色に着色されている寿命が判別可能な歯付ベルト、という構成としたものである。
【発明の効果】
【０００９】
本発明によれば、歯付ベルトを構成するベルト本体のゴム層が黒色系以外の色に着色され、歯部の表面を被覆する歯布が黒色系以外で、且つ前記ゴム層と異なる色に着色されているので、使用中に歯布が摩耗して、歯布と異なる色に着色されている歯部が露出すると、その歯布が摩耗していることを一目で識別でき、容易に歯付ベルトの寿命を判別することができる。この場合、歯付ベルトの歯底部が摩耗しているのか、圧力面部が摩耗しているのか、片減りして摩耗しているのかなどが容易に判別できる。その結果、歯付ベルトの寿命がわかるので、歯布の摩耗により歯欠けが生じる前に対処することができる。
【発明を実施するための最良の形態】
【００１０】
本発明の寿命が判別可能な歯付ベルトは、歯布の摩耗状態を一目で識別できるように、ベルト本体のゴム層及び歯布を黒色系以外の色に着色すると共に、このゴム層の色と歯布の色とを異なった色に着色して構成したものである。
【実施例１】
【００１１】
本発明の実施例を図１に基づいて説明する。図１は寿命が判別可能な歯付ベルト１の一部切欠斜視図である。この歯付ベルト１は、長手方向に複数の心線２が埋設されたゴム層３からなるベルト本体４と、このベルト本体４の一方の表面に形成されている複数の歯部５と、この歯部５の表面を被覆した歯布６とで構成される。この歯付ベルトは、ベルト本体４の表裏両面に歯部５が形成されたものとしても構わない。
【００１２】
前記ベルト本体４を構成するゴム層３は、クロロプレン（ＣＲ）を主原料としたゴム成分からなり、着色剤として顔料ブルーが含有されたものである。ゴム成分として、他に天然ゴム（ＮＲ）、クロロスルフォン化ポリエチレンゴム（ＣＳＭ）、ニトリルゴム（ＮＢＲ）、水素化ニトリルゴム（Ｈ−ＮＢＲ）、ポリイソプレンゴム（ＩＲ）、エチレンプロピレンゴム（ＥＰＲ）、ポリブタジエンゴム（ＢＲ）等を単独で、あるいはブレンドして使用しても構わない。
【００１３】
また、本発明で使用する黒色系以外の着色剤としては、フタロシアニンブルー、フタロシアニングリーン、ベンジジンエロー、アゾ顔料等の有機顔料、酸化チタン、水酸化アルミニウム、炭酸カルシウム、酸化亜鉛、シリカ、クレー、タルク等の無機顔料が使用されても構わない。この場合、無機顔料に比べて色調が鮮明、着色力が大きい有機顔料を使用することが好ましい。着色剤の混入料は、ゴム成分１００重量部に対して、０．１〜１０重量部が好ましく、０．１重量部以下であると充分な色調が得られず、１０重量部程度で充分な色調が得られ、それ以上混入しても構わないが色調にあまり変化が見られない。
【００１４】
心線２は、アラミド繊維の紡績糸を複数本撚り合わせたストランドとした後、レゾルシン−ホルマリン−ラテックス（ＲＦＬ）組成物の溶液に浸漬して含浸処理したアラミドコードである。この場合、ＲＦＬ組成物の溶液に適宜の色の顔料を含有させておいても構わない。心線として、他にポリエステルコード、ナイロンコード、グラスコード、スチールコード等、通常、歯付ベルトの心線としてして用いられているコードを使用しても構わない。
【００１５】
歯布６は、アイボリーに着色された斜文織組織の織物（原反）をＲＦＬ組成物の溶液、例えば、ＲＦ液（レゾルシン、ホルマリン、ＮａＯＨ、精製水）とＬ液（ラテックス、アンモニア、精製液）の溶液に浸漬含浸処理してから乾燥した後、有機加酸化物架橋剤を有機溶剤に溶解した溶液でディッピング処理、または該溶液でスプレッディング処理されている。歯布６は、有機加酸化物架橋剤を有機溶剤に溶解した溶液で処理されているので、ＲＦＬ組成物のラテックスＬと有機加酸化物架橋剤とが反応して架橋された架橋皮膜により強化されているため、この歯布６で構成された歯付ベルト１は、耐久性、耐熱耐久性及び耐水耐久性の向上が図られている。
【００１６】
歯布６の着色に際しては、予め染色等で着色されている場合も、着色されていない場合も、ＲＦＬ溶液に着色しようとする色の顔料を加えて処理することが好ましく、そうすると、いずれの場合も歯布６は着色されたものとなる。歯付ベルト１はゴム層３と歯布６とが異なる色に着色されるが、例えば、ブルー、グリーン、黄色、アイボリー、茶色、ピンク、レッド等の色を適宜に選択して異なった色で着色する。
【００１７】
また、歯布６を構成する織物（原反）は、アラミド繊維、ナイロン繊維、ポリエステル繊維等のマルチフィラメント糸または紡績糸で織成されたものであり、斜文織組織の他に、平織組織あるいは繻子織組織等、通常歯付ベルトの歯布に用いられている織物が使用される。
【００１８】
前記ＲＦＬ組成物のラテックス（Ｌ）成分としては、ビニルピリジン（Ｖｐ）ラテックス、Ｈ−ＮＢＲラテックス、ＮＢＲラテックス、ＣＮＢＲラテックス、ＣＨ−ＮＢＲラテックス、ＳＢＲラテックス等有機加酸化物架橋剤と反応して架橋構造となるラテックスならば何でもよい。この場合、ゴム層との相性及び必要物性によって適宜に選択する。
【００１９】
ＲＦＬ組成物を構成するレゾルシンとホルマリンの縮合物であるレゾルシノール（ＲＦ）とラテックス（Ｌ）との質量比は物性に大きく影響し、ＲＦ（固形分）とラテックス（Ｌ）との質量比がＲＦの１に対してＬが５〜１５の範囲が望ましい。Ｌが５以下の場合処理条件にもよるが、硬く脆くなりすぎ、歯付ベルトの騒音が大きくなったり、成形不良が発生する。また、Ｌが１５以上になると、逆に軟化しすぎ、原反との接着性が低下し、耐摩耗性の低下、ゴム層との接着性が悪くなる。
【００２０】
前記のように、歯布６は、原反をＲＦＬ組成物の溶液に浸漬し含浸処理されたものであるが、この場合、処理を行っていない原反に付着するＲＦＬ組成物の付着量は、原反と処理後のＲＦＬ組成物付着量との質量比が、原反１に対して、０．０５〜０．４の範囲とするのが望ましい。０．０５以下とするとゴム層との接着力不足及び歯部の耐摩耗性が著しく悪くなる。また、０．４以上付着させた場合は、歯布が硬くなりすぎ成形不良等ベルトの物性低下を招く恐れがある。
【００２１】
前記のように、ＲＦＬ組成物の溶液で含浸処理した歯布は、有機加酸化物架橋剤を有機溶剤に溶解した溶液でディッピング処理、または該溶液でスプレッディング処理されるが、この有機加酸化物架橋剤としては、ジアシルパーオキサイド系、パーオキシエステル系、ジアルキルパーオキサイド系、パーケタール系のいずれも使用し得るが、加工性、安全性、保存性、反応性等を顧慮に入れると、例えば、ジクミルパーオキサイド、ジ−ｔ−ブチルパーオキサイド、ｔ−ブチルクミルパーオキサイド、１．１−ジ−ｔ−ブチルペロキシ−３．３．５−トリメチルシクロヘキサン、２．５−ジメチル−２．５−ジ（ｔ−ブチルペロキシ）ヘキサン、２．５−ジメチル−２．５−ジ（ｔ−ブチルペロキシ）ヘキサン−３、ビス（ｔ−ブチルペロキシジ−イソプロピル）ベンゼン、２．５−ジメチル−２．５−ジ（ベンゾイルペロキシ）ヘキサン、ｔ−ブチルペロキシベンゾアート、ｔ−ブチルペロキシ２−エチル−ヘキシルカーボネート等が実用上で好ましいものとして挙げられる。また、有機溶剤は、エーテル、エタノール、アセトン等、有機加酸化物架橋剤を溶解できるものが適宜に使用される。
【００２２】
有機加酸化物架橋剤の付着量は、ＲＦＬ組成物のラテックス（Ｌ）の質量１ｇに対して、−Ｏ−Ｏ−基量で０．０００６〜０．００９ｇの範囲が望ましい。０．０００６ｇ以下の場合、ラテックス（Ｌ）の架橋が不十分となり、ＲＦＬ被膜の耐摩耗性の悪化や水及び油に対する膨潤性が大きくなり、さらに熱的にも温度依存性が増し、物性（物性値）が低下する。０．００９ｇ以上の場合、硬化しすぎ、ＲＦＬ自体が脆くなり、歯布の引っぱり強度低下、屈曲疲労性、成形性が悪化する。
【００２３】
歯付ベルト１は、以下のように製造される。すなわち、歯部形成用溝を有する円筒状金型の外表面に、架橋被膜７が円筒状金型側になるようにアイボリーに着色された歯布６を巻き付け、その上に心線２を一定張力でスパイラル状に巻き、さらにその上に、ゴム層３となるゴム成分からなるブルーの未加硫ゴムシートを巻き付けた後、加硫缶に入れて外周側から加圧し、蒸気で加熱する。歯付ベルト１は、この加圧・加熱によりゴムを軟化させて歯部５が形成されると共に、歯布６が歯部表面側に接着され、ゴムが加硫して製造される。このようにして製造された歯付ベルト１は、ベルト本体４がブルーに着色され、歯部５表面がアイボリーに着色された歯布６で被覆されたものである。
【００２４】
尚、歯付ベルトを両面に歯部が形成された両面歯付ベルトを製造する場合は、上記の未加硫ゴムシートの外側に歯布を重ねた状態で巻き付け、加硫缶に入れて加熱成形して一方の表面に歯部を形成し、しかる後、歯付ベルトを取り出して２つのプーリ間に捲回して、成形用プレス金型などで、他方の表面に歯部を形成して成形加硫する。
【００２５】
上記のように製造された歯付ベルト１は、ベルト本体２がブルーに着色され、歯布６で被覆された歯部５表面がアイボリーに着色されたものであるから、この歯付ベルト１は、使用中に歯布６が摩耗すると、ブルーの歯部５が露出するため、その摩耗状態が視認でき、容易に歯付ベルト１の寿命を判別することができる。この場合、歯付ベルト１の歯底部が摩耗しているのか、圧力面部が摩耗しているのか、片減りして摩耗しているのかなどが容易に判別できる。また、ゴム層３が明るい鮮明なブルーに着色されているので、歯付ベルト１がカバーなどで覆われて暗くなっていても、容易に摩耗状態を視認できる。その結果、歯付ベルト１の寿命がわかり、歯布の摩耗により歯欠けが生じる前に対処することができる。さらに、歯布６が、有機加酸化物架橋剤を有機溶剤に溶解した溶液で処理されている場合、歯布６をＲＦＬ組成物のラテックスＬと有機加酸化物架橋剤とが反応して架橋された架橋皮膜により強化することができ、この歯布６で構成された歯付ベルト１の耐久性、耐熱耐久性及び耐水耐久性の向上を図ることができる。
【図面の簡単な説明】
【００２６】
【図１】本発明の実施例を示し、寿命が判別可能な歯付ベルトの一部切欠斜視図である。
【符号の説明】
【００２７】
１  寿命が判別可能な歯付ベルト
２  心線
３  ゴム層
４  ベルト本体
５  歯部
６  歯布
【図１】
2005036914.tif 000003